(57)【要約】      （修正有）【課題】発色性および熱安定性に優れた抗菌性ポリカーボネート樹脂組成物を提供する。【解決手段】ポリカーボネート樹脂（Ａ）１００重量部、金属イオンを保持していることを特徴とする非晶質アルミノケイ酸塩からなる抗菌剤（Ｂ）０．０５〜１．５重量部、リン系酸化防止剤（Ｃ）０．０２〜１．０重量部、フェノール系酸化防止剤（Ｄ）０．０２〜１．０重量部および着色剤（Ｅ）０〜０．００１重量部からなることを特徴とする抗菌性ポリカーボネート樹脂組成物。抗菌性ポリカーボネート樹脂組成物は、初期着色が少なく、さらに成形加工にて熱履歴を受けても安定性に優れるため成形品の色相に優れる。さらに、着色された際の発色性が著しく優れることから意匠性にも富んだ成形品が得られる。そのため、意匠性が求められる抗菌性の家電製品、情報関連機器、文具・雑貨などの構成部品に好適に用いられ、その実用上の利用価値は極めて高い。【選択図】なし【特許請求の範囲】
【請求項１】
ポリカーボネート樹脂（Ａ）１００重量部、金属イオンを保持していることを特徴とする非晶質アルミノケイ酸塩からなる抗菌剤（Ｂ）０．０５〜１．５重量部、リン系酸化防止剤（Ｃ）０．０２〜１．０重量部、フェノール系酸化防止剤（Ｄ）０．０２〜１．０重量部および着色剤（Ｅ）０〜０．００１重量部からなることを特徴とする抗菌性ポリカーボネート樹脂組成物。
【請求項２】
抗菌剤（Ｂ）に保持されている金属イオンが、少なくとも銀を含むことを特徴とする請求項１に記載の抗菌性ポリカーボネート樹脂組成物。
【請求項３】
抗菌剤（Ｂ）の配合量が、ポリカーボネート樹脂（Ａ）１００重量部あたり０．１〜１．０重量部であることを特徴とする請求項１に記載の抗菌性ポリカーボネート樹脂組成物。
【請求項４】
リン系酸化防止剤（Ｃ）が、下記一般式１、２および３に示す化合物から選択された一種もしくはそれ以上の化合物であることを特徴とする請求項１に記載の抗菌性ポリカーボネート樹脂組成物。
一般式１
【化１】
2012056972.tif 000008
（一般式１において、Ｒ１〜４は炭素数１〜２０のアルキル基、またはアルキル基で置換されてもよいアリール基を示す。）
一般式２
【化２】
2012056972.tif 000009
（一般式２において、Ｒ５、Ｒ６は炭素数１〜２０のアルキル基、またはアルキル基で置換されてもよいアリール基を、ａ、ｂは整数０〜３を示す。）
一般式３
【化３】
2012056972.tif 000010
（一般式３において、Ｒ７は炭素数１〜２０のアルキル基、またはアルキル基で置換されてもよいアリール基を、ｃは０〜３の整数を示す。）
【請求項５】
リン系酸化防止剤（Ｃ）の配合量が、ポリカーボネート樹脂（Ａ）１００重量部あたり、０．０５〜０．８重量部であることを特徴とする請求項１に記載の抗菌性ポリカーボネート樹脂組成物。
【請求項６】
フェノール系酸化防止剤（Ｄ）が、下記一般式４に示す化合物であることを特徴とする請求項１に記載の抗菌性ポリカーボネート樹脂組成物。
一般式４
【化４】
2012056972.tif 000011
（一般式４において、Ｒ８は炭素数１〜２０のアルキル基、またはアルキル基で置換されてもよいアリール基を示す。）
【請求項７】
フェノール系酸化防止剤（Ｄ）の配合量が、ポリカーボネート樹脂（Ａ）１００重量部あたり０．０５〜０．８重量部であることを特徴とする請求項１に記載の抗菌性ポリカーボネート樹脂組成物。
【請求項８】
着色剤（Ｅ）が、アンスラキノン系染料であることを特徴とする請求項１に記載の抗菌性ポリカーボネート樹脂組成物。
【発明の詳細な説明】
【技術分野】
【０００１】
本発明は、ポリカーボネート樹脂に、特定の抗菌剤および酸化防止剤を配合することにより得られる、熱安定性に優れた抗菌性ポリカーボネート樹脂組成物に関する。さらに、本発明の抗菌性ポリカーボネート樹脂組成物は、着色された際に鮮やかな色相を呈する（以下、発色性という場合がある。）ため、意匠性にも富んだ成形品が得られる。
【背景技術】
【０００２】
ポリカーボネート樹脂は、電気・電子・ＯＡ、自動車などの分野において広範に使用されている。近年の清潔志向の高まりから、冷蔵庫、掃除機などの家電製品、携帯電話、マウス、キーボ−ド等の情報機器製品、便座、吊り輪などの雑貨の用途において、抗菌性を付与した樹脂材料が求められている。ポリカーボネート樹脂に抗菌性を付与するために、一般的には、有機または無機系の抗菌剤が使用されている。
【０００３】
抗菌剤に関しては、安全性や熱安定性の面で無機系の抗菌剤が従来から採用されてきた。例えば、細菌に対して強い抗菌作用を示す銀や亜鉛などの金属イオンを担持させたゼオライト（特許文献１）や当該金属イオンを含有する非晶質アルミノケイ酸塩（特許文献２）からなる抗菌剤が挙げられる。
【０００４】
しかしながら、ポリカーボネート樹脂の成形加工温度は成型品の形状によって差はあるものの４００℃近くの高温になる場合があることから、かかる場合、非晶質アルミノケイ酸塩とポリカーボネート樹脂とが反応し、ポリカーボネート樹脂の熱劣化をもたらすという問題があった。
【０００５】
【特許文献１】特許第３２９３６３９号公報
【特許文献２】特開平２−４６６２０号公報
【発明の開示】
【発明が解決しようとする課題】
【０００６】
本発明の課題は、無機系抗菌剤を配合したポリカーボネート樹脂組成物の初期着色性および熱安定性を改良することにある。
【課題を解決するための手段】
【０００７】
すなわち、本発明は、ポリカーボネート樹脂（Ａ）１００重量部、金属イオンを保持していることを特徴とする非晶質アルミノケイ酸塩からなる抗菌剤（Ｂ）０．０５〜１．５重量部、リン系酸化防止剤（Ｃ）０．０２〜１．０重量部、フェノール系酸化防止剤（Ｄ）０．０２〜１．０重量部および着色剤（Ｅ）０〜０．００１重量部からなることを特徴とする抗菌性ポリカーボネート樹脂組成物を提供するものである。
【０００８】
さらに、驚くべきことに本発明者の検討によれば、本発明の抗菌性ポリカーボネート樹脂組成物は、着色された際の発色性が著しく優れることから意匠性にも富んだ抗菌性の成形品が得られるという特徴がある。
【発明の効果】
【０００９】
本発明の抗菌性ポリカーボネート樹脂組成物は、初期着色が少なく、さらに成形加工にて熱履歴を受けても安定性に優れるため成形品の色相に優れる。さらに、着色された際の発色性が著しく優れることから意匠性にも富んだ成形品が得られる。そのため、意匠性が求められる抗菌性の家電製品、情報関連機器、文具・雑貨などの構成部品に好適に用いられ、その実用上の利用価値は極めて高い。
【発明を実施するための最良の形態】
【００１０】
本発明に使用されるポリカーボネート樹脂（Ａ）とは、種々のジヒドロキシジアリール化合物とホスゲンとを反応させるホスゲン法、またはジヒドロキシジアリール化合物とジフェニルカーボネートなどの炭酸エステルとを反応させるエステル交換法によって得られる重合体であり、代表的なものとしては、２，２−ビス（４−ヒドロキシフェニル）プロパン（ビスフェノールＡ）から製造されたポリカーボネート樹脂が挙げられる。
【００１１】
上記ジヒドロキシジアリール化合物としては、ビスフェノールＡの他に、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３、５−ジブロモフェニル）プロパン、２，２−ビス（４−ヒドロキシ−３，５−ジクロロフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４′−ジヒドロキシジフェニルエーテル、４，４′−ジヒドロキシ−３，３′−ジメチルジフェニルエーテルのようなジヒドロキシジアリールエーテル類、４，４′−ジヒドロキシジフェニルスルフィドのようなジヒドロキシジアリールスルフィド類、４，４′−ジヒドロキシジフェニルスルホキシド、４，４′−ジヒドロキシ−３，３′−ジメチルジフェニルスルホキシドのようなジヒドロキシジアリールスルホキシド類、４，４′−ジヒドロキシジフェニルスルホン、４，４′−ジヒドロキシ−３，３′−ジメチルジフェニルスルホンのようなジヒドロキシジアリールスルホン類等が挙げられる。これらは、単独または２種類以上混合して使用される。これらの他に、ピペラジン、ジピペリジルハイドロキノン、レゾルシン、４，４′−ジヒドロキシジフェニル等を混合して使用してもよい。
【００１２】
さらに、上記のジヒドロキシアリール化合物と以下に示すような３価以上のフェノール化合物を混合使用してもよい。３価以上のフェノールとしてはフロログルシン、４，６−ジメチル−２，４，６−トリ−（４−ヒドロキシフェニル）−ヘプテン、２，４，６−ジメチル−２，４，６−トリ−（４−ヒドロキシフェニル）−ヘプタン、１，３，５−トリ−（４−ヒドロキシフェニル）−ベンゾール、１，１，１−トリ−（４−ヒドロキシフェニル）−エタンおよび２，２−ビス−［４，４−（４，４′−ジヒドロキシジフェニル）−シクロヘキシル］−プロパンなどが挙げられる。
【００１３】
ポリカーボネート樹脂（Ａ）の粘度平均分子量は、通常１００００〜１０００００、好ましくは１５０００〜３５０００、さらに好ましくは１７０００〜２８０００である。かかるポリカーボネート樹脂を製造するに際し、分子量調節剤、触媒等を必要に応じて使用することができる。
【００１４】
本発明にて使用される、金属イオンを保持していることを特徴とする非晶質アルミノケイ酸塩からなる抗菌剤（Ｂ）としては、次に示す一般式（ａ）の化合物が挙げられる。
（ａ）ｘＭ２／ｎＯ・Ａｌ２Ｏ３・ｙＳｉＯ２：
式中Ｍは、Ａｇ、Ｚｎ、Ｃｕ、Ｈｇ、Ｓｎ、Ｐｂ、Ｂｉ、ＣｄまたはＣｒ、
ｘは、０．６〜１．８、
ｙは、１．３以上、好ましくは１．３〜３０、および
ｎは、上記Ｍの原子価、
を表す。
上記（ａ）には、Ｍ以外の１価または２価金属イオン（Ａｌ、Ｓｉを除く）
ならびにＮＨ４＋がＭの何れか１種又は２種以上と共存していてもよく、
さらに微量成分として３価金属、その他の多価金属が存在していてもよい。
【００１５】
加えて、抗菌剤（Ｂ）は、一般式（ａ）に示す化合物と次に示す一般式（ｂ）の化合物との混合物であっても良い。
（ｂ）ｘＡ２／ｎ’Ｏ・Ａｌ２Ｏ３・ｙＳｉＯ２：
式中Ａは、イオン交換性を有するＮａ、Ｋ、Ｌｉ、Ｆｅ（ＩＩ）、
Ｍｇ（ＩＩ）、Ｃａ（ＩＩ）、Ｃｏ（ＩＩ）、Ｎｉ（ＩＩ）のような
１価あるいは２価の金属、またはＮＨ４＋、
ｘは、０．６〜１．８、
ｙは、１．３以上、好ましくは１．３〜３０、および
ｎ’は、上記Ａの原子価、
を表す。
【００１６】
上記抗菌剤（Ｂ）は、市販品として容易に入手可能であり、富士ケミカル社製ＢＭ−１０２ＭＴなどが挙げられる。
【００１７】
上記抗菌剤（Ｂ）の配合量としては、ポリカーボネート樹脂（Ａ）１００重量部あたり０．０５〜１．５重量部である。配合量が０．０５重量部未満であると十分な抗菌効果が得られないため好ましくない。一方、１．５重量部を超えると熱安定性が損なわれるため好ましくない。より好ましくは、０．１〜１．０重量部の範囲である。
【００１８】
本発明にて使用されるリン系酸化防止剤（Ｃ）としては、下記一般式１、２および３で表わされる化合物のうち１種またはそれ以上からなるものが挙げられる。
一般式１
【００１９】
【化１】
2012056972.tif 000002
（一般式１において、Ｒ１〜４は炭素数１〜２０のアルキル基、またはアルキル基で
置換されてもよいアリール基を示す。）
一般式２
【００２０】
【化２】
2012056972.tif 000003
（一般式２において、Ｒ５、Ｒ６は炭素数１〜２０のアルキル基、またはアルキル基で置換されてもよいアリール基を、ａ、ｂは整数０〜３を示す。）
一般式３
【００２１】
【化３】
2012056972.tif 000004
（一般式３において、Ｒ７は炭素数１〜２０のアルキル基、またはアルキル基で置換されてもよいアリール基を、ｃは０〜３の整数を示す。）
【００２２】
一般式１の化合物としてはクラリアントジャパン社製サンドスタブＰ−ＥＰＱが、一般式２の化合物としてはアデカ社製アデカスタブＰＥＰ−３６が、また、一般式３の化合物としてはチバ・ジャパン社製イルガホス１６８が商業的に入手可能なものとして挙げられる。
【００２３】
リン系酸化防止剤（Ｃ）の配合量は、ポリカーボネート樹脂（Ａ）１００重量部あたり、０．０２〜１．０重量部である。配合量が０．０２重量部未満では、熱安定性が劣るため好ましくない。また、１．０重量部を超えると成形加工中の滞留時に熱安定性が不十分となり、黄変するために好ましくない。より好ましくは０．０５〜０．８重量部である。
【００２４】
また、本発明にて使用されるフェノール系酸化防止剤（Ｄ）としては、下記一般式４の化合物が挙げられる。
一般式４
【００２５】
【化４】
2012056972.tif 000005
（一般式４において、Ｒ８は炭素数１〜２０のアルキル基、またはアルキル基で置換されてもよいアリール基を示す。）
【００２６】
一般式４の化合物としては、旭電化社製アデカスタブＡＯ−５０が商業的に入手可能である。
【００２７】
フェノール系酸化防止剤（Ｄ）の配合量は、ポリカーボネート樹脂（Ａ）１００重量部あたり、０．０２〜１．０重量部である。配合量が０．０２重量部未満では、熱安定性が劣るため好ましくない。また、１．０重量部を超えると成形加工中の滞留時に熱安定性が不十分となり、黄変するために好ましくない。より好ましくは０．０５〜０．８重量部である。
【００２８】
本発明にて使用される着色剤（Ｅ）としては、特に限定されないが、着色、造粒加工を行なうことでポリカーボネート樹脂（Ａ）を劣化させる（例えば分子量低下）等の不具合を起こさせない染料および顔料が好適に使用できる。具体的に、使用される着色剤の例としては、ペリレン系染料、クマリン系染料、チオインジゴ系染料、アンスラキノン系染料、チオキサントン系染料、紺青等のフェロシアン化物、ペリノン系染料、キノリン系染料、キナクリドン系染料、ジオキサジン系染料、イソインドリノン系染料、フタロシアニン系染料等の有機系色剤やカーボンブラックが挙げられ、これらの中でも透明性の有機系色剤が好ましい。さらには、耐熱性の観点からアンスラキノン系染料が好ましく用いられる。商業的に入手可能な着色剤の具体例としては、Ｍａｃｒｏｌｅｘ  Ｂｌｕｅ  ＲＲ、Ｍａｃｒｏｌｅｘ  Ｖｉｏｌｅｔ  ３Ｒ、Ｍａｃｒｏｌｅｘ  Ｖｉｏｌｅｔ  Ｂ（ランクセス社製）、Ｓｕｍｉｐｌａｓｔ  Ｖｉｏｌｅｔ  ＲＲ、Ｓｕｍｉｐｌａｓｔ  Ｖｉｏｌｅｔ  Ｂ、Ｓｕｍｉｐｌａｓｔ  Ｂｌｕｅ  ＯＲ（住友化学社製）、Ｄｉａｒｅｓｉｎ  Ｖｉｏｌｅｔ  Ｄ、Ｄｉａｒｅｓｉｎ  Ｂｌｕｅ  Ｇ、Ｄｉａｒｅｓｉｎ  Ｂｌｕｅ  Ｎ（三菱化学社製）等が挙げられる。これらは１種または２種以上を併用でき、目的に応じた着色を行うことが可能である。
【００２９】
着色剤（Ｅ）の配合量は、ポリカーボネート樹脂（Ａ）１００重量部あたり、０〜０．００１重量部である。配合量が０．００１重量部を超えると発色性に鮮やかさがなくなり、意匠性の点から好ましくない。発色性の観点からは、０．００００３〜０．０００５重量部の範囲が更に好ましい。
【００３０】
本発明の抗菌性ポリカーボネート樹脂組成物には、所望によって公知の各種添加剤、ポリマーなどを添加することができる。例えば、長期間、光に暴露された際の樹脂成形品の変色を抑制するために、ヒンダードアミン系の耐光安定剤を、さらに、鮮やかな色調を得るために、ベンゾオキサゾール系の蛍光増白剤およびこれらを併用して添加してもよい。
【００３１】
また、難燃性が必要とされる場合、公知の各種難燃剤、例えば、テトラブロモビスフェノールＡオリゴマーなどの臭素系難燃剤、トリフェニルホスフェート、トリクレジルホスフェートなどのモノリン酸エステル類、ビスフェノールＡジホスフェート、レゾルシンジホスフェート、テトラキシレニルレゾルシンジホスフェートなどオリゴマータイプの縮合リン酸エステル類、ポリリン酸アンモニウムおよび赤燐などのリン系難燃剤、各種シリコーン系難燃剤、あるいは難燃性をより高めるために、芳香族スルホン酸の金属塩、パーフルオロアルカンスルホン酸の金属塩があげられ、好適には、４−メチル−Ｎ−（４−メチルフェニル）スルフォニル−ベンゼンスルフォンアミドのカリウム塩、ジフェニルスルホン−３−スルホン酸カリウム、ジフェニルスルホン−３−３′−ジスルホン酸カリウム、パラトルエンスルホン酸ナトリウム、パーフルオロブタンスルホン酸カリウム塩等などの有機金属塩なども添加することができる。これらの難燃剤の中でも、リン系難燃剤は、難燃性を向上させるばかりでなく、流動性をも向上させることができることから好適に用いることができる。
【００３２】
さらに、上記以外の公知の添加剤、例えば、滑剤［パラフィンワックス、ｎ−ブチルステアレート、合成蜜蝋、天然蜜蝋、グリセリンモノエステル、モンタン酸ワックス、ポリエチレンワックス、ペンタエリスリトールテトラステアレート等］、充填剤［炭酸カルシウム、クレー、シリカ、ガラス繊維、ガラス球、ガラスフレーク、カーボン繊維、タルク、マイカ、各種ウィスカー類等］、流動性改良剤、展着剤［エポキシ化大豆油、流動パラフィン等］、さらには他の熱可塑性樹脂や各種耐衝撃改良剤を必要に応じて添加することができる。
【００３３】
本発明の構成成分（Ａ）、（Ｂ）、（Ｃ）および（Ｄ）ならびに所望によっては（Ｅ）の配合方法については特に制限はないが、例えば、タンブラー、リボンブレンダー、高速ミキサー等により一括混合した後、混合物を通常の一軸または二軸押出機を用いて溶融混練しペレット化させる方法、あるいは、各々の成分を別々に計量し、複数の供給装置から押出機内へ投入し溶融混合する方法、さらには、（Ａ）に（Ｂ）、（Ｃ）および（Ｄ）ならびに所望によっては（Ｅ）を高濃度に配合し、一旦溶融混合してペレット化しマスターバッチとした後、当該マスターバッチと（Ａ）を、所望の比率により混合することもできる。そして、これらの成分を溶融混合する際の、押出機に投入する位置、押出温度、スクリュー回転数、供給量など、状況に応じて任意の条件が選択され、ペレット化することができる。また、該マスターバッチと（Ａ）とを、所望の比率により乾式混合後、射出成形装置やシート押出機装置に直接投入し、成形品とすることも可能である。
【実施例】
【００３４】
以下に、本発明を実施例にて説明するが、本発明はこれら実施例に限定されるものではない。尚、特に断りのない限り、実施例中の「％」、「部」はそれぞれ重量基準に基づく。
【００３５】
使用した原材料は以下のとおりである。
ポリカーボネート樹脂（Ａ）：
ビスフェノールとホスゲンから合成されたポリカ−ボネート樹脂
住友ダウ社製  カリバー２００−１３
（粘度平均分子量：２１５００、以下ＰＣと略記）
抗菌剤（Ｂ）：
富士ケミカル社製ＢＭ−１０２ＭＴ（以下、抗菌剤と略記）
リン系酸化防止剤（Ｃ）：
クラリアントジャパン社製  Ｓａｎｄｓｔａｂ  ＰＥＰＱ（以下ＡＯ−１と略記）
フェノール系酸化防止剤（Ｄ）：
ヒンダードフェノール系酸化防止剤
旭電化社製  アデカスタブ  ＡＯ−５０（以下ＡＯ−２と略記）
着色剤（Ｅ）：
ランクセス社製Ｍａｃｒｏｌｅｘ  Ｖｉｏｌｅｔ  Ｂ（以下、着色剤と略記）
【００３６】
前述の各種原料を表１〜２に示す配合比率にて、それぞれタンブラーに投入し、１０分間乾式混合した後、２軸押出機（日本製鋼所社製ＴＥＸ３０α、軸直径＝３０ｍｍφ、Ｌ／Ｄ＝４１）を用いて、溶融温度２５０℃にて混錬し、評価用のペレットを得た。
【００３７】
得られたペレットをそれぞれ１２０℃×４時間の条件にて乾燥を行った後、射出成形機（日本製鋼所製Ｊ１００Ｅ２Ｐ）を用い、シリンダー設定温度２７０℃の条件にて縦５０ｍｍ、横５０ｍｍ、厚み２ｍｍの平板試験片を作成した。
【００３８】
以下、本発明における各種評価項目及び測定方法について説明する。
１．熱安定性
得られたペレットをそれぞれ１２０℃×４時間の条件にて乾燥を行った後、射出成形機（日本製鋼所製Ｊ１００Ｅ２Ｐ）を用いて、シリンダー設定温度３２０℃の条件にて１５分間滞留前後の平板試験片（縦５０ｍｍ、横５０ｍｍ、厚み２ｍｍ）を作成後、スペクトロフォトメーター（村上色彩研究所社製ＣＭＳ−３５ＳＰ）により、ＹＩの変化（△ＹＩ）を測定した。△ＹＩとは、滞留前後の黄味の程度の差を表し、△ＹＩが小さい程、変色は小さく熱安定性に優れている。△ＹＩの評価の基準としては、△ＹＩの値が０．３未満であるものを合格（○）、０．３以上であるものを不合格（×）とした。
【００３９】
２．発色性
上記熱安定性試験における滞留後の平板試験片を用いて、着色剤の発色の状態を目視にて確認した。評価の基準としては、発色が良好であるものを合格（○）、クスミがあるものや黄味が大きいものを含めて発色不良のものは不合格（×）とした。
【００４０】
３．抗菌性
抗菌性試験はＪＩＳ  Ｚ  ２８０１（フィルム密着法）に基づいて実施した。具体的には、射出成形加工にて得られた平板試験片を５０ｃｍ×５０ｃｍのサイズに切削した後、その試験片の表面に、大腸菌を１０５個含む菌液を滴下し、その上からＰＥ製フィルムを密着させ、３５℃で２４時間放置後にＰＥ製フィルム及び平板試験片に付着している菌体をＳＣＤＬＰ培地で洗い出し、シャーレに移して３５℃で４５時間培養後に、大腸菌の生菌数（ｙ）をカウントした。なお、評価の基準は、本発明の抗菌剤（Ｂ）を含まない樹脂組成物からなる平板試験片を用いてフィルム密着法によりカウントした大腸菌の生菌数をｘとしたときに、ｌｏｇ１０（ｘ／ｙ）（以下、抗菌活性値と略記）が２．０以上であるものを合格（○）、２．０未満であるものを不合格（×）とした。
さらに、大腸菌を黄色ブドウ球菌に変更する以外は全て上記と同じ操作・条件で抗菌性試験を行い、抗菌活性値を求め、同様の基準で評価した。それぞれの結果を表１および表２に示す。
【００４１】
【表１】
2012056972.tif 000006
【００４２】
【表２】
2012056972.tif 000007
【００４３】
表１に示すとおり、本発明の構成を満足する場合（実施例１〜６）には、全ての評価項目において十分な性能を有していた。
【００４４】
一方、表２に示すとおり、本発明の構成を満足しない場合（比較例１〜６）には、いずれの場合も何らかの欠点を有していた。
比較例１は、抗菌剤の配合量が規定量よりも少ない場合で、熱安定性は合格するものの、抗菌性が劣っていた。
比較例２は、抗菌剤の配合量が規定量よりも多い場合で、抗菌性は合格するものの、熱安定性が劣っていた。
比較例３は、酸化防止剤の配合量が規定量よりも少ない場合で、抗菌性は合格するものの、熱安定性と発色性が劣っていた。
比較例４は、リン系酸化防止剤を規定量よりも多く用いた場合で、発色性と抗菌性は合格するものの、熱安定性が劣っていた。
比較例５は、フェノール系酸化防止剤を規定量よりも多く用いた場合で、発色性と抗菌性は合格するものの、熱安定性が劣っていた。
比較例６は、着色剤を規定量よりも多く用いた場合で、熱安定性と抗菌性は合格するものの、発色性が劣っていた。